(57)【特許請求の範囲】
【請求項１】
正の誘電性液晶成分Ａとして式Ｉ：
【化１】
0005013635.tif 000047
式中、
Ｒ１は、１〜７個のＣ原子を有するｎ−アルキル、ｎ−アルコキシ、２〜７個のＣ原子を有するアルケニル、アルケニルオキシまたはアルコキシアルキルであり、
【化２】
0005013635.tif 000048
それぞれは、各々独立して
【化３】
0005013635.tif 000049
であり、
Ｚ１１およびＺ１２それぞれは、各々独立して単結合、トランス−ＣＨ＝ＣＨ−、−ＣＨ＝ＣＦ−、−ＣＦ＝ＣＨ−、−ＣＦ＝ＣＦ−または−Ｃ≡Ｃ−であり、そして
ｎ１は０または１である（但し、式Ｉにおいて、
Ｚ１２は、トランス−ＣＨ＝ＣＨ−、−ＣＨ＝ＣＦ−、−ＣＦ＝ＣＨ−または−ＣＦ＝ＣＦ−である；あるいは
【化４】
0005013635.tif 000050
Ｚ１２は、−Ｃ≡Ｃ−である；あるいは、
【化５】
0005013635.tif 000051
Ｚ１１およびＺ１２は、ともに単結合であり、そして
ｎ１は、１である）、
で表される１または２以上の化合物を含むことを特徴とする、液晶媒体。
【請求項２】
式Ｉにおいて、
Ｚ１２が、トランス−ＣＨ＝ＣＨ−、−ＣＨ＝ＣＦ−、−ＣＦ＝ＣＨ−または−ＣＦ＝ＣＦ−である
ことを特徴とする、請求項１に記載の液晶媒体。
【請求項３】
式Ｉにおいて、
Ｚ１２が、トランス−ＣＨ＝ＣＨ−である
ことを特徴とする、請求項１または２に記載の液晶媒体。
【請求項４】
式Ｉにおいて、
Ｚ１２が、トランス−ＣＨ＝ＣＨ−であり、そして
ｎ１が、０である
ことを特徴とする、請求項１〜３のいずれか一項に記載の液晶媒体。
【請求項５】
式Ｉにおいて、
Ｚ１１が、単結合であり、
Ｚ１２が、トランス−ＣＨ＝ＣＨ−であり、そして
ｎ１が、１である
ことを特徴とする、請求項１〜３のいずれか一項に記載の液晶媒体。
【請求項６】
式Ｉにおいて、
【化６】
0005013635.tif 000052
Ｚ１２が、−Ｃ≡Ｃ−である
ことを特徴とする、請求項１に記載の液晶媒体。
【請求項７】
式Ｉにおいて、
【化７】
0005013635.tif 000053
Ｚ１２が、−Ｃ≡Ｃ−であり、そして
ｎ１が、０である
ことを特徴とする、請求項１または６に記載の液晶媒体。
【請求項８】
式Ｉにおいて、
【化８】
0005013635.tif 000054
Ｚ１１およびＺ１２は、ともに単結合であり、そして
ｎ１は、１である
ことを特徴とする、請求項１に記載の液晶媒体。
【請求項９】
式Ｉにおいて、
【化９】
0005013635.tif 000055
Ｚ１１およびＺ１２は、ともに単結合であり、そして
ｎ１は、１である
ことを特徴とする、請求項１または８に記載の液晶媒体。
【請求項１０】
式Ｉにおいて、
【化１０】
0005013635.tif 000056
Ｚ１１およびＺ１２は、ともに単結合であり、そして
ｎ１は、１である
ことを特徴とする、請求項１、８および９のいずれか一項に記載の液晶媒体。
【請求項１１】
正の誘電性成分Ｂとして、式ＩＩおよびＩＩＩ：
【化１１】
0005013635.tif 000057
式中、
Ｒ２は、１〜７個のＣ原子を有するｎ−アルキル、ｎ−アルコキシ、２〜７個のＣ原子を有するアルケニル、アルケニルオキシまたはアルコキシアルキルであり、
ｎ２は０または１であり、そして
【化１２】
0005013635.tif 000058
【化１３】
0005013635.tif 000059
式中、
Ｒ３は、１〜７個のＣ原子を有するｎ−アルキル、ｎ−アルコキシ、２〜７個のＣ原子を有するアルケニル、アルケニルオキシまたはアルコキシアルキルであり、
ｎ３は０または１であり、そして
【化１４】
0005013635.tif 000060
で表される化合物の群から選択される１または２以上の化合物を含むことを特徴とする、請求項１〜１０のいずれか一項に記載の液晶媒体。
【請求項１２】
成分Ａとして、式ＶＩ：
【数１】
0005013635.tif 000061
式中、
Ｒ６は、１〜７個のＣ原子を有するｎ−アルキル、ｎ−アルコキシ、２〜７個のＣ原子を有するアルケニル、アルケニルオキシまたはアルコキシアルキルであり、
【数２】
0005013635.tif 000062
ｎ６は０または１である、
で表される１または２以上の化合物を含むことを特徴とする、請求項１〜１１のいずれか一項に記載の液晶媒体。
【請求項１３】
成分Ａが、式ＶＩＩ：
【数３】
0005013635.tif 000063
式中、
Ｒ７は、１〜７個のＣ原子を有するｎ−アルキル、ｎ−アルコキシ、２〜７個のＣ原子を有するアルケニル、アルケニルオキシまたはアルコキシアルキルであり、そして
ｎ７は１または２である、
で表される１または２以上の化合物を含むことを特徴とする、請求項１〜１２のいずれか一項に記載の液晶媒体。
【請求項１４】
１または２以上の式Ｉの化合物の他に、１または２以上の式ＩＩの化合物、または１または２以上の式ＩＩＩの化合物もしくは１または２以上の式ＩＩおよびＩＩＩの化合物それぞれを含むことを特徴とする、請求項１１〜１３のいずれか一項に記載の液晶媒体。
【請求項１５】
式Ｉで表される化合物を、全体量の１０質量％以上で含むことを特徴とする、請求項１〜１４のいずれか一項に記載の液晶媒体。
【請求項１６】
式Ｉで表される化合物を、全体量の８０質量％以上で含むことを特徴とする、請求項１〜１５のいずれか一項に記載の液晶媒体。
【請求項１７】
式Iで表される化合物および式ＩＩで表される化合物の１または２以上を、全体量の５０〜１００質量％で含むことを特徴とする、請求項１１〜１６のいずれか一項に記載の液晶媒体。
【請求項１８】
−強い正の誘電性液晶成分Ａを含み、該成分Ａは
−末端にイソチオシアネート基を有し、２０℃および５８９．３ｎｍにおいて０．３０より大きいΔｎを有する強い正の誘電性液晶成分１または２以上の化合物からなること、
−ネマチック相範囲が広い正の誘電性成分であり、広いネマチック相範囲を有する化合物を含む、さらなる正の誘電性液晶成分Ｂを含むこと、
を特徴とする、請求項１〜１７のいずれか一項に記載の液晶媒体。
【請求項１９】
請求項１〜１８のいずれか一項に記載の液晶媒体を含むことを特徴とする液晶ディスプレイ。
【請求項２０】
請求項１〜１８のいずれか一項に記載の液晶媒体およびポリマーを含む複合システムを含むことを特徴とする、請求項１９に記載の液晶ディスプレイ。
【請求項２１】
ホログラフィック・ディスプレイシステムであることを特徴とする、請求項１９または２０に記載の液晶ディスプレイ。
【請求項２２】
液晶システムにおける、請求項１〜１８のいずれか一項に記載の液晶媒体の使用。
【発明の詳細な説明】
【０００１】
【発明の属する技術分野】
本発明は、液晶媒体および該媒体を含む液晶ディスプレイ、特にＰＤＬＣのような複合システム、さらにこれらの中でもホログラフィックＰＤＬＣに関する。
【０００２】
【従来の技術】
液晶ディスプレイ（ＬＣＤ）は情報の表示に広く使われている。用いられている電子光学モードは、例えばねじれネマティック（ＴＮ）、超ねじれネマティック（ＳＴＮ）および電子制御複屈折（ＥＣＢ）モードとそれらを種々に改変したもの、その他である。これらは全て実質的にそれぞれ基板に垂直な電場を液晶層に用いているが、これらのモードの他に、それぞれの液晶層に実質的に基板と平行な電場を用いる電子光学モードもあり、例えばインプレーンスイッチング（ＩＰＳ）モード（例えばDE4000451およびEP0588568を参照）である。
【０００３】
表面に配置され、典型的には液晶物質の均一な配列を達成するために前処理される液晶媒体を用いるこのような種々の異なるモードの他に、低分子量の液晶物質と重合物質との複合システムの応用、例えばポリマー分散液晶（ＰＤＬＣ）、ネマチック曲線配列相（ＮＣＡＰ）およびポリマーネットワーク（ＰＮ）システムがあり、例えばWO91/05029に開示されている。これらの複合システムは、典型的には実質的に基板に垂直な電場を用いている。
【０００４】
ＬＣＤは直視型ディスプレイに用いられているが、プロジェクションタイプにも用いられている。これらの応用ＬＣＤの他に、特にＰＤＬＣのような複合システムを含むＬＣＤ、および特にいわゆるホログラフィックＰＤＬＣ（ＨＰＤＬＣ）システムが、実用的な応用においては用いられている。ＨＰＤＬＣは、例えばDate、Takeuchi、Tanaka and Kato、Journal of the SID 7/1 (1999)、p.17〜22に記載されており、これは引用文献に含まれている。これらのＨＤＰＬＣディスプレイは、３つの明色、好ましくは原色を、ブラッグ反射を用いて生成する。この技術によってすばらしい明色が生み出されるが、その理由はこれが偏光板も色彩フィルターも必要としないからである。
【０００５】
ポリマーと液晶の周期的な構造による単層が、特定の１色の反射を制御する。３原色を実現するために、結局３層、すなわち各色に対して１層が必要となる。該３層はそれぞれ独立してアドレスされなければならない。これには３組のＨＰＤＬＣフィルムとそれぞれに対応する電極を要する。この多数の層および対応する電極は、マスプロダクションにおける実現は困難であるが、「２周波性」駆動法を適用することによって有利に減じることができる。
【０００６】
複合システムには、液晶の高いΔｎを用いることが必要であるが、これは効率的な散乱状態を達成し、良好なコントラストを実現するためである。いわゆるオフアクシスヘーズ（ｏｆｆ  ａｘｉｓ  ｈａｚｅ）を改善するために、Δｎが低い液晶混合物を用いたＰＤＬＣシステムが提唱されてきているが、ほとんどの場合の主要な問題は、第一に十分なコントラストを達成することである。これは特にＰＤＬＣシステムにあてはまることであり、例えばDate、Takeuchi、Tanaka and Kato、Journal of the SID 7/1 (1999)、p17〜22に記載されている。
【０００７】
典型的に用いることができる液晶は、０．２８０まで、または０．２９までのΔｎ値によって特徴付けられる。しかし、この上限は多くの応用において不十分で低いものである。しかもこれまでは、用いられる液晶混合物の他の物性において種々の妥協を受け入れて達成されているに過ぎない。最も典型的な、好ましくない結果は、透明点の不十分な高さ、好ましくなく狭いネマチック相範囲、比較的高いネマチック相安定下限温度、低すぎる誘電異方性および結果として生じる高い操作電位、好ましくない弾性定数ならびに最後の重要なものとして高すぎる粘度値またはそれらの組み合わせである。
複合システムのポリマーの前駆体との良好な相性および複合システム形成の際に容易に相分離ができることは、このような応用のための液晶において明白な必要事項である。
【０００８】
イソチオシアネート基を末端に有し、それに対して２つのＦ原子をオルト位に有する末端フェニル環がある液晶化合物はDE4027869.7から知ることができる。
主としてまたは全体が、末端がシアノであるビ−およびタ−フェニルからなる液晶混合物は一般に適切な高いΔε値によって特徴付けられるが、限られたΔｎ値しか有さず、既に低温における不十分な安定性を示すことが多く、すなわち、多くの場合、スメクチック相の形成および／または結晶化を示すことが多い。フェニル環を３つ有するハロゲン化トラン化合物を大量に用いている液晶混合物は、例えば欧州特許出願No. EP99111782.1に開示されているように誘電性はほぼ中性であるが、大部分の応用において好適でない比較的低いΔε値によって特徴付けられ、低温におけるネマチック相の安定性に関する重大な問題を呈することさえある。
【０００９】
【発明が解決しようとする課題】
ホログラフィックＰＤＬＣのためのイソチオシアネート化合物を含有する液晶混合物は、EP00102952.9に開示されている。
すなわち、広いネマチック相範囲、低い粘度、用いられるデイスプレイモードに対応した適切な光学誘電性Δｎ、特にＰＤＬＣのような複合システムのための好適に高いΔｎのような実用のための好適な物性を有する、そして特に複合システムのためのポリマー前駆体との十分に良好で好適な適合性を有する液晶媒体に対する需要は高い。
【００１０】
【課題を解決するための手段】
驚くべきことに、高いΔｎを有し、特に複合システムに有用な液晶媒体が、先行技術にかかる物質の欠点を示さず、または少なくとも欠点を有意に少ない程度にしか示さない形で実現されることがここに見出された。
本発明のよるこれらの改良された液晶媒体は、少なくとも２つの成分を用いることによって実現される：第一の液晶成分（成分Ａと称する）は、極めて高いΔｎを有する強い正の誘電性化合物を含み、それらは好ましくは式Ｉ：
【化１５】
0005013635.tif 000002
式中、
Ｒ１は、１〜７個のＣ原子、好ましくは２〜５個のＣ原子を有するｎ−アルキル、ｎ−アルコキシ、２〜７個のＣ原子、好ましくは２〜５個のＣ−原子を有するアルケニル、アルケニルオキシまたはアルコキシアルキルであり、
【化１６】
0005013635.tif 000003
それぞれは、各々独立して
【化１７】
0005013635.tif 000004
であり、
Ｚ１１およびＺ１２それぞれは、各々独立して単結合、トランス−ＣＨ＝ＣＨ−、−ＣＨ＝ＣＦ−、−ＣＦ＝ＣＨ−、−ＣＦ＝ＣＦ−または−Ｃ≡Ｃ−であり、好ましくは単結合、トランス−ＣＨ＝ＣＨ−または−Ｃ≡Ｃ−であり、
ｎ１は０または１であり、
好ましくは
【化１８】
0005013635.tif 000005
であり、最も好ましくは
【化１９】
0005013635.tif 000006
である、
で表されるものであり、
そして同時に含まれる成分Ｂは、広いネマチック相範囲を有する正の誘電性成分であって、広いネマチック相範囲を有する化合物を含み、そして好ましくはそれらからなり、好ましくは末端が極性に置換されたビ−またはターフェニルまたはビフェニル−シクロヘキサン化合物からなり、それら、またはそれらのいくつかは任意に側位がフッ素化され、好ましくは式ＩＩおよびＩＩＩ：
【化２０】
0005013635.tif 000007
式中、
Ｒ２は上記式ＩにおけるＲ１の意味を有し、
ｎ２は０または１であり、そして
【化２１】
0005013635.tif 000008
は上記式Ｉにおける
【化２２】
0005013635.tif 000009
の意味を有し、さらに
【化２３】
0005013635.tif 000010
であり、ならびに
【化２４】
0005013635.tif 000011
であり、
【化２５】
0005013635.tif 000012
式中、
Ｒ３は上記式ＩにおけるＲ１の意味を有し、
ｎ３は０または１であり、そして
【化２６】
0005013635.tif 000013
は上記式Ｉにおける
【化２７】
0005013635.tif 000014
の意味を有し、さらに、その１つは
【化２８】
0005013635.tif 000015
であってもよい、
で表される化合物の群から選択される１または２以上の化合物を含む。
【００１１】
本発明による液晶媒体は、好ましくは化合物Ａは式Ｉの化合物を含み、好ましくは主として式Ｉの化合物からなり、また、最も好ましくは全体が式Ｉの化合物からなる。
化合物Ｂは好ましくは式ＩＩおよびＩＩＩの化合物から選択される化合物を含み、また、好ましくは全体が式ＩＩおよびＩＩＩの化合物から選択される化合物からなる。
本出願において含むとは、組成物に関して、例えば媒体または成分と言及されている物が当該化合物または化合物群を含有することを意味し、好ましくは全体量の１０％以上、および最も好ましくは２０％以上を含有することを意味する。
【００１２】
本明細書において、主としてなるとは、言及されている物が８０％以上、好ましくは９０％以上、最も好ましくは９５％以上の当該化合物または化合物群を含有することを意味する。
本明細書において、全体がなるとは、言及されている物が９８％以上、好ましくは９９％以上、最も好ましくは１００．０％の当該化合物または化合物群を含有することを意味する。
【００１３】
式Ｉの化合物は、好ましくは付属式Ｉ−１〜Ｉ−６：
【化２９】
0005013635.tif 000016
式中、
Ｒ１は上記式Ｉにおいて定義された意味を有し、
Ｙ１１、Ｙ１２、Ｙ１３およびＹ１４は互いに独立してＨまたはＦであり、
Ｚ１１およびＺ１２の一方は、トランス−ＣＨ＝ＣＨ−であり、他方は単結合またはトランス−ＣＨ＝ＣＨ−であり、
Ｌ１１〜Ｌ１６は互いに独立してＨまたはＦであり、好ましくはそれらの１または２以上はＦで他はＨである、
で表される群から、好ましくは付属式Ｉ−１〜Ｉ−４の群からの化合物からなる。
【００１４】
これらの式Ｉ−１の化合物は、好ましくは付属式Ｉ−１ａからＩ−１ｃ：
【化３０】
0005013635.tif 000017
式中、
Ｒ１は上記式Ｉにおいて定義された意味を有し、好ましくは１〜５個のＣ原子を有するｎ−アルキルもしくは１〜４個のＣ原子を有するｎ−アルコキシ、または２〜５個のＣ原子を有する１−Ｅ−アルケニルである、
で表される化合物の群から選択される。
【００１５】
式Ｉ−２の化合物は、好ましくは付属式Ｉ−２ａからＩ−２ｉ、好ましくは付属式Ｉ−２ａからＩ−２ｃ：
【化３１】
0005013635.tif 000018
式中、
Ｒ１は上記式Ｉにおいて定義された意味を有し、好ましくは１〜５個のＣ原子を有するｎ−アルキル、もしくは１〜４個のＣ原子を有するｎ−アルコキシ、または２〜５個のＣ原子を有する１−Ｅ−アルケニルである、
で表される化合物の群から選択される。
【００１６】
式Ｉ−３の化合物は、好ましくは付属式Ｉ−３ａからＩ−３ｄ：
【化３２】
0005013635.tif 000019
式中、
Ｒ１は上記式Ｉにおいて定義された意味を有し、好ましくは１〜５個のＣ原子を有するｎ−アルキルである、
で表される化合物の群から選択され、好ましくは付属式Ｉ−３ａおよびＩ−３ｄの化合物の群から選択される。
【００１７】
式Ｉ−４の化合物は、好ましくは付属式Ｉ−４ａからＩ−４ｃ：
【化３３】
0005013635.tif 000020
式中、
Ｒ１は上記式Ｉにおいて定義された意味を有し、好ましくは１〜５個のＣ原子を有するｎ−アルキルである、
で表される化合物の群から選択される。
【００１８】
式Ｉ−５の化合物は、好ましくは付属式Ｉ−５ａからＩ−５ｃ：
【化３４】
0005013635.tif 000021
式中、
Ｒ１は上記式Ｉにおいて定義された意味を有し、好ましくは１〜５個のＣ原子を有するｎ−アルキルである、
で表される化合物の群から選択される。
【００１９】
式Ｉ−６の化合物は、好ましくは付属式Ｉ−６ａからＩ−６ｃ：
【化３５】
0005013635.tif 000022
式中、
Ｒ１は上記式Ｉにおいて定義された意味を有し、好ましくは１〜５個のＣ原子を有するｎ−アルキルである、
で表される化合物の群から選択される。
【００２０】
好ましい態様において、本発明の液晶媒体は、式ＩＩおよびＩＩＩの化合物の群から選択される化合物を含み、好ましくは主として該化合物からなり、最も好ましくは全体が該化合物からなる成分Ｂを含有する。
これらの式ＩＩの化合物は、好ましくは付属式ＩＩａ〜ＩＩｄ：
【化３６】
0005013635.tif 000023
式中、
Ｒ２は上記式ＩＩにおいて定義された意味を有する、
で表される化合物の群から選択され、最も好ましくは付属式ＩＩｃおよびＩＩｄの化合物の群から選択される。
【００２１】
式ＩＩＩの化合物は、好ましくは付属式ＩＩＩａ〜ＩＩＩｄ：
【化３７】
0005013635.tif 000024
式中、
Ｒ３は上記式ＩＩＩにおいて定義された意味を有する、
で表される化合物の群から選択され、最も好ましくは式ＩＩＩａおよびＩＩＩｂの化合物の群から選択される。
【００２２】
さらに好ましい態様においては、液晶媒体は好ましくは主として、最も好ましくは全体が式ＩＶ：
【化３８】
0005013635.tif 000025
式中、
Ｒ４１は１〜７個のＣ原子を有するアルキルもしくはアルコキシ、または２〜７個のＣ原子を有するアルケニル、アルケニルオキシもしくはアルコキシアルキルであり、好ましくはｎ−アルキルであり、好ましくは３〜５個のＣ原子を有するものであり、または２〜５個のＣ原子を有する１−Ｅ−アルケニルであり、
Ｒ４２はＣｌまたはＣＮであり、好ましくはＣＮであり、
【化３９】
0005013635.tif 000026
はトランス−１，４−シクロヘキシレンまたは１，４−フェニレンであり、
Ｚ４は−ＣＨ２ＣＨ２−、−ＣＯＯ−、−Ｃ≡Ｃ−、−ＣＨ＝ＣＨ−または単結合であり、好ましくは−ＣＨ２ＣＨ２−または単結合であり、そして
Ｌ４１からＬ４４は互いに独立してＨまたはＦであり、好ましくはそれらの２つまではＨであり、
ｎ４は０または１である、
で表される化合物からなる液晶成分Ｃを含有する。
【００２３】
この成分Ｃは誘電的に中性または誘電的に負であってもよく、それはＬ４１からＬ４４の異なる意味の化合物の相対量に依存する。
好ましくはＬ４１からＬ４４の１つまたは２つはＦであり、好ましくはＬ４１はＦであってその他はＨであるか、またはＬ４１およびＬ４３はＦであるかまたはＬ４２およびＬ４４はＦであってその他はＨである。
成分Ｃは混合物全体に対し０〜３０％、好ましくは０〜２０％最も好ましくは０〜１０％の濃度で用いられる。
【００２４】
本発明の液晶媒体は、さらなる成分Ｄを任意に含有し、該成分Ｄは誘電的に中性の成分であり、好ましくは式Ｖ：
【化４０】
0005013635.tif 000027
式中、
Ｒ５１およびＲ５２は互いに独立して１〜７個のＣ原子を有するアルキルもしくはアルコキシ、２〜７個のＣ原子を有するアルケニル、アルケニルオキシもしくはアルコキシアルキルであり、
【化４１】
0005013635.tif 000028
は互いに独立してトランス−１，４−シクロヘキシレン、１，４−フェニレン、３−フルオロ−１，４−フェニレン、２−フルオロ−１，４−フェニレン、２，３−ジフルオロ−１，４−フェニレンまたは３、５−ジフルオロ−１，４−フェニレンであり、好ましくはトランス−１，４−シクロヘキシレン、１，４−フェニレンまたは３−フルオロ−１，４−フェニレンであり、
Ｚ５は−ＣＯＯ−、−ＣＨ２ＣＨ２−、−ＣＨＯ−、または単結合であり、好ましくは−ＣＯＯ−または単結合、トランス−ＣＨ＝ＣＨ−、−Ｃ≡Ｃ−であり、ｏおよびｐは互いに独立して０または１である、
で表される。
【００２５】
成分Ｄは、本発明の液晶媒体の相範囲および光学異方性の調節に特に用いられる。ｏおよびｐがともに１である式ＩＩＩの化合物は、特に媒体の透明点を上昇させるのに適しているのに対して、ｏおよびｐがともに０である式ＩＩＩの化合物は、特に媒体のネマチック相範囲の下限を低下させるのに適している。特にＺ５１が−Ｃ≡Ｃ−である化合物は、媒体のΔｎを調節するのに有用である。
本発明による液晶媒体中の成分Ｄの濃度は、好ましくは０％〜５０％、より好ましくは０％〜３０％、最も好ましくは０％〜２０％であり、特に４％〜１６％である。
【００２６】
液晶媒体のさらなる任意化合物は、式ＶＩ：
【化４２】
0005013635.tif 000029
式中、
Ｒ６は上記式Ｉにおいて定義されたＲ１の意味を有し、好ましくはＲ６はｎ−アルキル、ｎ−アルコキシ、または１−Ｅ−アルケニルであり、
【化４３】
0005013635.tif 000030
は互いに独立して上記式Ｉにおいて定義された
【化４４】
0005013635.tif 000031
の意味を有し、
【化４５】
0005013635.tif 000032
は好ましくは
【化４６】
0005013635.tif 000033
であり、そして
【化４７】
0005013635.tif 000034
であり、
ｎ６は０または１、好ましくは０である、
で表されるシアノ置換トランススチルベンである。
【００２７】
式ＶＩの化合物は好ましくは付属式ＶＩａ〜ＶＩｃ：
【化４８】
0005013635.tif 000035
式中、
Ｒ６は上記式ＶＩにおいて定義された意味を有する、
で表される化合物の群から選択される。
【００２８】
液晶媒体のさらなる任意成分は、シアノ置換ビ−および／またはタ−フェニルであって、式ＶＩＩ：
【化４９】
0005013635.tif 000036
式中、
Ｒ７は上記式Ｉにおいて定義されたＲ１の意味を有し、
ｎ７は１または２であり、
Ｒ７は好ましくはｎ−アルキルであり、ｎ７が１の場合はまたｎ−アルコキシである、
で表される。
【００２９】
【発明の実施の形態】
本発明による媒体は、任意にさらなる液晶化合物を含んで物性を調節することができる。そのような化合物は当業者に既知である。本発明による媒体中のそれらの濃度は、好ましくは０％〜３０％、より好ましくは０％〜２０％、最も好ましくは５％〜１５％である。
【００３０】
成分Ａの化合物は、２０℃および５８９．３ｎｍ（ナトリウムＤ二重線）において０．４０〜０．５７の範囲のΔｎ値を有する。それらはネマトジェニック、すなわちネマチック相を呈するかまたはネマチック化合物と互換性を有するものである。特に、１０％の濃度で用いられた場合、それらは８０℃のオーダーの透明点を有するネマチック混合物の透明点を、１５℃より大きくは低下させず、これらの条件下で用いられた場合、好ましくは透明点を全く低下させない。
同様に重要なことであるが、それらは２０℃において１０以上、好ましくは１５以上の誘電異方性を有する。
【００３１】
成分Ｂの化合物は、０．２０〜０．３３の範囲のΔｎ値を有する特徴があるとともに、少なくとも５０℃の巾、好ましくは少なくとも１００℃の巾のネマチック相を有する特徴もある。それらの透明点は１３０℃より大きく、好ましくは１６０℃より大きい。
成分Ｃの化合物は誘電的に正であり、好ましくは５以上、最も好ましくは１０以上の誘電異方性を有し、ネマトジェニックであり、好ましくはネマチックであり、そして０．２５〜０．４３の範囲のΔｎ値を有する。
成分Ｄの化合物は誘電的にほぼ中性であり、好ましくは−１．５〜１．５の誘電異方性を有し、ネマトジェニックであり、好ましくはネマチックであり、そして０．１５〜０．２０の範囲のΔｎ値を有する。
液晶媒体は、好ましくは総計５０％〜１００％、より好ましくは７０％〜１００％、最も好ましくは８０％〜１００％、特に９０％〜１００％の成分ＡおよびＢを含有し、好ましくは主として、最も好ましくは全体が、それぞれ式ＩおよびＩＩの化合物１または２以上からなる。
【００３２】
好ましい態様において、本出願による液晶媒体は、少なくとも５つのグループの化合物を含む。
グループ１は、２つの六員環、好ましくは１，４−フェニレン環を有し、それらは任意にフッ素化されており、それぞれトランスＣＨ＝ＣＨ基によって架橋され、さらに末端ＮＣＳ基を有する化合物である。
グループ２は、３つの六員環、好ましくは１，４−フェニレン環を有し、それらは任意にフッ素化されており、互いに直接結合され、さらに末端ＮＣＳ基を有する化合物である。
グループ３は、２つの六員環を有し、それらは互いに直接結合されるかまたはＣＨ＝ＣＨ基によって架橋され、さらに末端ＣＮ基を有する化合物である。
グループ４は、３つの六員環、好ましくは１，４−フェニレン環を有し、それらは互いに直接結合され、さらに末端ＣＮ基を有する化合物である。
グループ５は、２つの六員環を有し、それらは互いに直接結合され、さらに末端ＮＣＳ基を有する化合物である。
【００３３】
これらのグループの化合物液晶媒体において用いられる濃度範囲は以下の通りである：
【表１】
0005013635.tif 000037
【００３４】
本発明による液晶媒体は、８０℃を越え、好ましくは９０℃以上、特に好ましくは１００℃以上、最も好ましくは１１０℃以上、そして特に１２０℃以上の透明点によって特徴付けられる。また、１４０℃以上、そして１５０℃以上の透明点を有する媒体も恐らく実現可能である。
本発明による液晶媒体のΔｎは０．２８以上であり、好ましくは０．３０〜０．６０の範囲、好ましくは０．３２〜０．５５の範囲、最も好ましくは０．３３〜０．５０の範囲であり、そして特に０．３５〜０．４５の範囲である。
１ｋＨｚおよび２０℃における本発明による液晶媒体のΔεは、７以上であり、好ましくは１２以上であり、より好ましくは１７以上であり特に２０以上である。
【００３５】
現状技術による液晶媒体は、高いΔｎにおける低いΔεおよびその逆のことによって限定されていた。対照的に、本発明の媒体は、同一の媒体のΔｎの関数としてのΔεのプロットにおいて、（０．２９０、１８．０）と（０．３７０、０．０）の間を通る線より上に位置する（Δｎ、Δε）を有する。好ましくは、それらは（０．２９０、２０．０）と（０．３７０、６．０）の間を通る線より上に位置し、最も好ましくは、それらは（０．３１０、２０．０）と（０．３７０、８．０）の間を通る線より上、特に（０．３５０、１８．０）と（０．３９０、８．０）の間を通る線より上に位置する。
【００３６】
本発明の媒体のネマチック相は、好ましくは少なくとも１０℃〜７０℃の間に広がり、より好ましくは 少なくとも０℃〜７０℃の間、さらにまた好ましくは 少なくとも−２０℃〜７０℃の間に広がり、最も好ましくは少なくとも−３０℃〜８０℃の間に広がるが、ここでの少なくともとは、下限を下回り上限を越えていることを意味する。
【００３７】
本出願においては、誘電的に正である化合物とはΔε＞１．５である化合物であり、誘電的に中性である化合物とは−１．５≦Δε≦１．５である化合物であり、そして誘電的に負である化合物とはΔε＜−１．５である化合物である。成分についても同様である。Δεは１ｋＨｚおよび２０℃において決定される。化合物の誘電異方性は、ネマチックホスト混合物中の個々の化合物の１０％溶液の結果から決定される。これらの試験混合物のキャパシティは、ホメオトロピックおよびホモジニアスな配列のセルの両方において決定される。両方の型のセルのセル間隔は約１０μｍである。印加される電圧は、１ｋＨｚ周波数および典型的には０．５Ｖ〜１．０Ｖの２乗平方根平均(root mean square value)を有する矩形波であるが、常に各試験混合物のキャパシティブ閾値未満であるように選択される。
【００３８】
誘電的に正の化合物には混合物ＺＬＩ−４７９２が、 そして誘電的に中性の化合物および誘電的に負の化合物には混合物ＺＬＩ−３０８６が、（いずれもＭｅｒｃｋ  ＫＧａＡ，Ｇｅｒｍａｎｙ製）ホスト混合物としてそれぞれ用いられる。化合物の誘電率許容値は、目的化合物を添加した際のホスト混合物のそれぞれの値の変化から決定され、目的化合物の濃度が１００％の場合に外挿される。
２０℃の測定温度においてネマチック相を有する成分はそのように測定され、他は全て化合物として扱われる。
【００３９】
本出願においては、閾値電圧の語は本出願においては光学的閾値を意味し、１０％相対コントラスト（Ｖ１０）で与えられ、飽和電圧は光学的飽和を意味し、９０％相対コントラスト（Ｖ９０）で与えられるが、いずれも明確な別の記載がない場合に限られる。キャパシティブ閾値電圧（Ｖ０、フレデリクス閾値ＶＦｒとも呼ばれる）は明確に記載されている場合にのみ用いられる。
本出願において与えられたパラメータの範囲は、明確な記載がない限り全て限界値を含んでいる。
【００４０】
本出願を通して、明確な別の記載がない限り、濃度は全て質量パーセントで与えられ、そして個々の完全な混合物に関し、温度は全て摂氏温度（セルシウス）で与えられ、温度差も全て摂氏温度で与えられる。明確な別の記載がない限り、物性は全て"Merck Liquid Crystals、Physical Properties of Liquid Crystals"、Status Nov. 1997、Merck KGaA、Germanyに従って決定された、また決定れるものであり、そして２０℃の温度に対して与えられる。
【００４１】
光学異方性（Δｎ）は、５８９．３ｎｍの波長において決定される。誘電異方性（Δε）は、１ｋＨｚの周波数において決定される。閾値電圧、またそのほか全ての電気光学的特性は、Ｍｅｒｃｋ  ＫＧａＡ，Ｇｅｒｍａｎｙにおいて製造されたテストセルを用いて決定された。Δε決定のための該テストセルは、２２μｍのセル間隔を有するものであった。電極は１．１３ｃｍ２の面積およびガードリングを有する円形ＩＴＯ電極であった。配向層は、ホメオトロピック配向（ε‖）に対してはレシチンであり、ホモジニアス配向（ε⊥）に対しては日本合成ゴム株式会社製のポリイミドＡＩ−１０５４であった。キャパシティは周波数応答分析機ソラトロン（Ｓｏｌａｔｒｏｎ）１２６０によって、０．３Ｖｒｍｓの正弦波を用いて決定された。電気光学的測定において用いられた光は白色光であった。用いられた装置は、日本の大塚社製の商業的に入手可能な器具であった。特徴的な電圧は、垂直観察（ｐｅｒｐｅｎｄｉｃｕｌａｒ  ｏｂｓｅｒｖａｔｉｏｎ）によって決定された。閾値−（Ｖ１０）、中間グレー（ｍｉｄ  ｇｒｅｙ）調−（Ｖ５０）および飽和電圧（Ｖ９０）は、それぞれ１０％、５０％および９０％相対コントラストに対して決定された。
【００４２】
本発明による液晶媒体はさらなる添加物およびカイラルドーパントを通常の濃度で含有することができる。これらのさらなる成分の総濃度は、全混合物に対して０％〜１０％、好ましくは０．１％〜６％の範囲である。それぞれに用いられる個々の化合物の濃度は、好ましくは０．１％〜３％である。これらおよび同様な添加物の濃度は、本出願における液晶媒体の液晶組成物および化合物の濃度の値および範囲の考慮には入れない。
【００４３】
本発明による創意に富んだ液晶媒体は、いくつかの、好ましくは３〜３０の、より好ましくは５〜２０の、そして最も好ましくは６〜１４の化合物を含有することができる。これらの化合物は常法によって混合される。通例、より少量使われる化合物の必要量を、より多量に使われる化合物に溶解させる。温度がより高い濃度で用いられる化合物の透明点を越えている場合には、溶解の過程の終了を観察するのは特に容易である。しかし、媒体の製造は他の常法、例えば、化合物の単一でも、または共融混合物（ｅｕｔｅｃｔｉｃ  ｍｉｘｔｕｒｅ）であってよい、いわゆる予混合物（ｐｒｅ  ｍｉｘｔｕｒｅ）、または構成要素自体が混合物を用いることができる、いわゆるマルチボトルシステム（ｍｕｌｔｉ−ｂｏｔｔｌｅ−ｓｙｓｔｅｍｓ）を用いて行うことも可能である。
【００４４】
適切な添加物を添加することによって、本発明による液晶媒体は、ＴＮ−、ＴＮ−ＡＭＤ、ＥＣＢ−、ＶＡＮ−ＡＭＤのような液晶媒体自体を用いても、ＰＤＬＣ−、ＮＣＡＰ−およびＰＮ−ＬＣＤのような複合システム、そして特にＨＰＤＬＣのような、あらゆる既知のタイプの液晶ディスプレイに使用可能なように改変することができる。
液晶の融点Ｔ（Ｃ，Ｎ）、スメクチック（Ｓ）からネマチック（Ｎ）相への転移Ｔ（Ｓ，Ｎ）および透明点Ｔ（Ｎ，Ｉ）は摂氏温度で与えられる。
【００４５】
本出願および特に以下の例において、液晶化合物の構造は、頭字語（ａｃｒｏｎｙｍ）とも呼ばれる略号によって表される。略号の対応する構造への変換は、以下の２つの表、表ＡおよびＢによって直接なされる。ＣｎＨ２ｎ＋１およびＣｍＨ２ｍ＋１の全ての基は、それぞれｎおよびｍ個のＣ原子を有する直鎖アルキル基である。表Ｂの解釈は自明である。表Ａは構造の核となるものの略号のみを示したものである。個々の化合物は核の略号で示され、後にハイフンおよびＲ１、Ｒ２、Ｌ１およびＬ２を定義するコードが続く：
【００４６】
【表２】
0005013635.tif 000038
【００４７】
表Ａ：
【化５０】
0005013635.tif 000039
【００４８】
【化５１】
0005013635.tif 000040
【００４９】
表Ｂ：
【化５２】
0005013635.tif 000041
【００５０】
【化５３】
0005013635.tif 000042
【００５１】
【化５４】
0005013635.tif 000043
【００５２】
【化５５】
0005013635.tif 000044
【００５３】
【化５６】
0005013635.tif 000045
【００５４】
【化５７】
0005013635.tif 000046
【００５５】
本発明による液晶媒体は、好ましくは
−表ＡおよびＢの化合物の群から選択される４以上の化合物および／または
−表Ｂの化合物の群から選択される５以上の化合物および／または
−表Ａの化合物の群から選択される２以上の化合物
を含有する。
【００５６】
【実施例】
例
以下に示された例は、本発明を如何なる場合も限定せずに説明するものである。しかし、物性データ、特に化合物に関するものは、どの物性がどの範囲で達成されたかを当業者に示している。したがって、特に好ましく達成され得る種々の物性の組み合わせは詳細に示されている。
【００５７】
例１
以下の組成からなる液晶混合物が製造される：
化合物／略号                    濃度／質量−％
Ｋ１５                             ２７．０
Ｍ９                                 ８．０
ＰＧＩＰ−３−Ｎ                   ２０．０
ＰＶＧ−２Ｏ−Ｓ                   １１．０
ＰＶＧ−４Ｏ−Ｓ                   １１．０
ＰＶＧ−５−Ｓ                     １４．０
ＰＰＶＵ−３−Ｓ                     ９．０
合計                             １００．０
この混合物は、以下の物性を有する：
透明点  （Ｔ（Ｎ，Ｉ））／℃： １１０．０
ｎｅ（２０℃、５８９．３ｎｍ）：     １．９２０３
Δｎ（２０℃、５８９．３ｎｍ）：     ０．３７９４
【００５８】
例２
以下の組成からなる液晶混合物が製造される：
化合物／略号                    濃度／質量−％
Ｋ６                               ４．０
Ｋ９                               ４．０
Ｋ１５                           ２０．０
Ｍ９                               ４．０
ＰＧＩＰ−３−Ｎ                 １２．０
ＰＶＧ−２Ｏ−Ｓ                   ８．０
ＰＶＧ−４Ｏ−Ｓ                 １０．０
ＰＶＧ−５−Ｓ                   ２０．０
ＰＰＶＧ−３−Ｓ                   ５．０
ＰＰＶＵ−３−Ｓ                 １３．０
合計                           １００．０
この混合物は、以下の物性を有する：
ｎｅ（２０℃、５８９．３ｎｍ）：      １．９３６５
Δｎ（２０℃、５８９．３ｎｍ）：     ０．３９２９
【００５９】
例３
以下の組成からなる液晶混合物が製造される：
化合物／略号                    濃度／質量−％
Ｋ１５                           ２５．０
ＰＧＩＰ−３−Ｎ                 １６．０
ＰＰＹＲＰ−５Ｎ                   ８．０
ＰＶＧ−２Ｏ−Ｓ                   ８．０
ＰＶＧ−４Ｏ−Ｓ                 １０．０
ＰＶＰ−５−Ｓ                   １２．０
ＰＰＶＧ−３−Ｓ                   ５．０
ＣＰＵ−１−Ｓ                     ４．０
ＣＰＵ−２−Ｓ                     ８．０
ＣＰＵ−３−Ｓ                     ４．０
合計                           １００．０
この混合物は、以下の物性を有する：
透明点  （Ｔ（Ｎ，Ｉ））／℃：   １２４．０
ｎｅ（２０℃、５８９．３ｎｍ）：      １．９０７２
Δｎ（２０℃、５８９．３ｎｍ）：     ０．３６８６
【００６０】
例４
以下の組成からなる液晶混合物が製造される：
化合物／略号                    濃度／質量−％
ＰＰＹＰＲ−５Ｎ                 １０．０
ＰＶＧ−２Ｏ−Ｓ                   ８．０
ＰＶＧ−４Ｏ−Ｓ                 １２．０
ＰＶＧ−５−Ｓ                   １４．０
ＰＰＶＵ−３−Ｓ                 １０．０
ＣＰＵ−１−Ｓ                     ９．０
ＣＰＵ−２−Ｓ                     ９．０
ＣＰＵ−３−Ｓ                     ９．０
ＣＰＵ−５−Ｓ                     ９．０
ＰＴＵ−５−Ｓ                   １０．０
合計                           １００．０
この混合物は、以下の物性を有する：
透明点（Ｔ（Ｎ，Ｉ））／℃：       １５１．０
ｎｅ（２０℃、５８９．３ｎｍ）：        １．９５２０
Δｎ（２０℃、５８９．３ｎｍ）：       ０．４１１５
ε‖（２０℃、１ｋＨｚ）：            ２４．８
Δε（２０℃、１ｋＨｚ）：           ２０．１
ｋ１（２０℃）／ｐＮ：               １８．４
ｋ３／ｋ１：   １．４０
ＶＦｒｅｅｄｅｒｉｃｋｓｚ＝Ｖｏ（２０℃）／Ｖ：   １．０１
【００６１】
例５
以下の組成からなる液晶混合物が製造される：
化合物／略号                    濃度／質量−％
ＰＧＩＰ−３−Ｎ                 １２．０
ＰＰＹＲＰ−５Ｎ                 １０．０
ＰＶＧ−２Ｏ−Ｓ                   ６．０
ＰＶＧ−４Ｏ−Ｓ                 １０．０
ＰＶＧ−５−Ｓ                   １２．０
ＰＰＶＵ−３−Ｓ                 １０．０
ＣＰＵ−１−Ｓ                     ６．０
ＣＰＵ−２−Ｓ                     ７．０
ＣＰＵ−３−Ｓ                     ７．０
ＰＴＧ−３−Ｓ                     ５．０
ＰＴＧ−５−Ｓ                     ５．０
ＰＴＵ−３−Ｓ                     ５．０
ＰＴＵ−５−Ｓ                     ５．０
合計                           １００．０
この混合物は、以下の物性を有する：
透明点  （Ｔ（Ｎ，Ｉ））／℃：     １４２．０
ｎｅ（２０℃、５８９．３ｎｍ）：        １．９６７５
Δｎ（２０℃、５８９．３ｎｍ）：       ０．４２４６
ε‖（２０℃、１ｋＨｚ）：            ２５．０
Δε（２０℃、１ｋＨｚ）：           ２０．２
ｋ１（２０℃）／ｐＮ：               １８．１
ｋ３／ｋ１：     １．４１
ＶＦｒｅｅｄｅｒｉｃｋｓｚ＝Ｖｏ（２０℃）／Ｖ：   １．００
【００６２】
例６
以下の組成からなる液晶混合物が製造される：
化合物／略号                    濃度／質量−％
ＰＧＩＰ−３−Ｎ                 １２．０
ＰＰＹＲＰ−５Ｎ                 １０．０
ＰＶＧ−２Ｏ−Ｓ                   ６．０
ＰＶＧ−４Ｏ−Ｓ                 １０．０
ＰＶＧ−５−Ｓ                   １２．０
ＰＰＶＵ−３−Ｓ                 １２．０
ＣＰＵ−１−Ｓ                     ６．０
ＣＰＵ−２−Ｓ                     ７．０
ＣＰＵ−３−Ｓ                     ７．０
ＰＴＧ−３−Ｓ                     ６．０
ＰＴＧ−５−Ｓ                     ６．０
ＰＴＵ−３−Ｓ                     ６．０
ＰＴＵ−５−Ｓ                     ６．０
合計                           １００．０
この混合物は、以下の物性を有する：
透明点  （Ｔ（Ｎ，Ｉ））／℃： １４６．０
ｎｅ（２０℃、５８９．３ｎｍ）：      １．９７３０
Δｎ（２０℃、５８９．３ｎｍ）：     ０．４２９６
ε‖（２０℃、１ｋＨｚ）：          ２５．１
Δε（２０℃、１ｋＨｚ）：         ２０．３
ｋ１（２０℃）／ｐＮ：             １８．１
ｋ３／ｋ１：                         １．４６
ＶＦｒｅｅｄｅｒｉｃｋｓｚ＝Ｖｏ（２０℃）／Ｖ：１．００
【００６３】
例７
以下の組成からなる液晶混合物が製造される：
化合物／略号                    濃度／質量−％
ＰＧＩＰ−３−Ｎ                 １０．０
ＰＰＹＲＰ−５Ｎ                 １０．０
ＰＶＧ−２Ｏ−Ｓ                   ６．０
ＰＶＧ−４Ｏ−Ｓ                 １０．０
ＰＶＧ−５−Ｓ                   １２．０
ＰＰＶＵ−３−Ｓ                 １４．０
ＣＰＵ−１−Ｓ                     ６．０
ＣＰＵ−２−Ｓ                     ７．０
ＣＰＵ−３−Ｓ                     ７．０
ＰＴＧ−３−Ｓ                     ６．０
ＰＴＵ−３−Ｓ                     ６．０
ＰＴＵ−５−Ｓ                     ６．０
合計                           １００．０
この混合物は、以下の物性を有する：
透明点  （Ｔ（Ｎ，Ｉ））／℃： １４７．５
ｎｅ（２０℃、５８９．３ｎｍ）：      １．９７８５
Δｎ（２０℃、５８９．３ｎｍ）：     ０．４３４６
ε‖（２０℃、１ｋＨｚ）：          ２５．５
Δε（２０℃、１ｋＨｚ）：         ２０．７
ｋ１（２０℃）／ｐＮ：             １８．５
ｋ３／ｋ１：                          １．４１
ＶＦｒｅｅｄｅｒｉｃｋｓｚ＝Ｖｏ（２０℃）／Ｖ： １．００
【００６４】
例８
以下の組成からなる液晶混合物が製造される：
化合物／略号                    濃度／質量−％
ＣＰＵ−１−Ｓ                   １０．０
ＣＰＵ−２−Ｓ                   １２．０
ＣＰＵ−３−Ｓ                   １１．０
ＣＰＵ−５−Ｓ                   １１．０
ＵＰＰ−４−Ｓ                   １０．０
ＰＰＹＲＰ−５Ｎ                 １０．０
ＰＧＩＰ−３−Ｎ                 ２０．０
Ｍ９                               ８．０
Ｔ１５                             ８．０
合計                           １００．０
この混合物は、以下の物性を有する：
透明点  （Ｔ（Ｎ，Ｉ））／℃： １７１．０
スメクチックからネマチックへの転移点（Ｔ（Ｓ，Ｎ））／℃：＜０
ｎｅ（２０℃、５８９．３ｎｍ）：     １．８７３１
Δｎ（２０℃、５８９．３ｎｍ）：     ０．３３８５
【００６５】
例９
以下の組成からなる液晶混合物が製造される：
化合物／略号                    濃度／質量−％
ＰＧＩＰ−３−Ｎ                 ２０．０
ＰＰＹＲＰ−５Ｎ                 １０．０
ＰＶＧ−２Ｏ−Ｓ                   ６．０
ＰＶＧ−４Ｏ−Ｓ                   ７．０
ＰＶＧ−５−Ｓ                     ８．０
ＰＰＶＵ−３−Ｓ                   ７．０
ＣＰＵ−１−Ｓ                     ６．０
ＣＰＵ−２−Ｓ                     ６．０
ＣＰＵ−３−Ｓ                     ６．０
ＣＰＵ−５−Ｓ                     ６．０
ＰＴＧ−３−Ｓ                     ６．０
ＰＴＵ−３−Ｓ                     ６．０
ＰＴＵ−５−Ｓ                     ６．０
合計                           １００．０
この混合物は、以下の物性を有する：
透明点  （Ｔ（Ｎ，Ｉ））／℃： １４９．０
スメクチックからネマチックへの転移点（Ｔ（Ｓ，Ｎ））／℃：＜  −１０
ｎｅ（２０℃、５８９．３ｎｍ）：     １．９４９４
Δｎ（２０℃、５８９．３ｎｍ）：     ０．４０８２
【００６６】
例１０
以下の組成からなる液晶混合物が製造される：
化合物／略号                    濃度／質量−％
ＣＰＵ−１−Ｓ                   １０．０
ＣＰＵ−２−Ｓ                   １１．０
ＣＰＵ−３−Ｓ                   １１．０
ＣＰＵ−５−Ｓ                   １０．０
ＰＰＹＲＰ−５Ｎ                 １５．０
ＰＧＩＰ−３−Ｎ                 ２０．０
Ｍ９                               ５．０
ＰＧＩＰ−４−Ｓ                 １０．０
ＵＰＰ−４−Ｓ                     ８．０
合計                           １００．０
この混合物は、以下の物性を有する：
透明点（Ｔ（Ｎ，Ｉ））／℃： １７５．５
スメクチックからネマチックへの転移点（Ｔ（Ｓ，Ｎ））／℃：＜−３０
ｎｅ（２０℃、５８９．３ｎｍ）：     １．８８４９
Δｎ（２０℃、５８９．３ｎｍ）：     ０．３４８５
【００６７】
例１１
以下の組成からなる液晶混合物が製造される：
化合物／略号                    濃度／質量−％
ＰＧＩＰ−３−Ｎ                 １０．０
ＰＰＹＲＰ−５Ｎ                 ２０．０
ＰＶＧ−２Ｏ−Ｓ                   ５．０
ＰＶＧ−４Ｏ−Ｓ                   ９．０
ＰＰＶＵ−３−Ｓ                   ８．０
ＣＰＵ−１−Ｓ                     ７．０
ＣＰＵ−２−Ｓ                     ９．０
ＣＰＵ−３−Ｓ                     ５．０
ＣＧＵ−３−Ｓ                     ５．０
ＰＴＧ−３−Ｓ                     ６．０
ＰＴＵ−３−Ｓ                     ８．０
ＰＴＵ−５−Ｓ                     ８．０
合計                           １００．０
この混合物は、以下の物性を有する：
透明点（Ｔ（Ｎ，Ｉ））／℃： １４９．０
ｎｅ（２０℃、５８９．３ｎｍ）：     １．９４５５
Δｎ（２０℃、５８９．３ｎｍ）：     ０．４０４５
【００６８】
例１２
以下の組成からなる液晶混合物が製造される：
化合物／略号                    濃度／質量−％
ＰＧＩＰ−３−Ｎ                 １０．０
ＰＰＹＲＰ−５Ｎ                 １８．０
ＰＶＧ−２Ｏ−Ｓ                   ５．０
ＰＶＧ−４Ｏ−Ｓ                   ９．０
ＰＶＧ−５−Ｓ                     ７．０
ＰＰＶＵ−３−Ｓ                   ７．０
ＣＰＵ−１−Ｓ                     ６．０
ＣＰＵ−２−Ｓ                     ８．０
ＣＰＵ−３−Ｓ                     ４．０
ＣＰＵ−５−Ｓ                     ５．０
ＰＴＧ−３−Ｓ                     ５．０
ＰＴＵ−５−Ｓ                     ８．０
ＰＴＵ−５−Ｓ                     ８．０
合計                           １００．０
この混合物は、以下の物性を有する：
透明点（Ｔ（Ｎ，Ｉ））／℃： １４５．０
スメクチックからネマチックへの転移点（Ｔ（Ｓ，Ｎ））／℃：＜０
ｎｅ（２０℃、５８９．３ｎｍ）：     １．９４９４
Δｎ（２０℃、５８９．３ｎｍ）：     ０．４０８０
【００６９】
例１３
以下の組成からなる液晶混合物が製造される：
化合物／略号                    濃度／質量−％
ＰＧＩＰ−３−Ｎ                 １０．０
ＰＰＹＲＰ−５Ｎ                 ２０．０
ＰＶＧ−２Ｏ−Ｓ                   ５．０
ＰＶＧ−４Ｏ−Ｓ                   ９．０
ＰＰＶＵ−３−Ｓ                   ８．０
ＣＰＵ−１−Ｓ                     ７．０
ＣＰＵ−２−Ｓ                     ９．０
ＣＰＵ−３−Ｓ                     ５．０
ＣＰＵ−５−Ｓ                     ５．０
ＰＴＧ−３−Ｓ                     ６．０
ＰＴＵ−５−Ｓ                     ８．０
ＰＴＵ−５−Ｓ                     ８．０
合計                           １００．０
この混合物は、以下の物性を有する：
透明点（Ｔ（Ｎ，Ｉ））／℃： １５１．０
ｎｅ（２０℃、５８９．３ｎｍ）：     １．９４５９
Δｎ（２０℃、５８９．３ｎｍ）：     ０．４０５０
【００７０】
例１４
以下の組成からなる液晶混合物が製造される：
化合物／略号                    濃度／質量−％
ＰＧＩＰ−３−Ｎ                 １２．０
ＰＰＹＲＰ−５Ｎ                 ２２．０
ＰＶＧ−２Ｏ−Ｓ                   ５．０
ＰＶＧ−４Ｏ−Ｓ                 １０．０
ＰＰＶＵ−３−Ｓ                   ９．０
ＣＰＵ−２−Ｓ                     ７．０
ＣＰＵ−３−Ｓ                     ６．０
ＣＰＵ−５−Ｓ                     ６．０
ＰＴＧ−３−Ｓ                     ７．０
ＰＴＵ−５−Ｓ                     ８．０
ＰＴＵ−５−Ｓ                     ８．０
合計                           １００．０
この混合物は、以下の物性を有する：
透明点（Ｔ（Ｎ，Ｉ））／℃： １５５．０
ｎｅ（２０℃、５８９．３ｎｍ）：     １．９５５０
Δｎ（２０℃、５８９．３ｎｍ）：     ０．４１５０
【００７１】
例１５
以下の組成からなる液晶混合物が製造される：
化合物／略号                    濃度／質量−％
ＰＧＩＰ−３−Ｎ                 １２．０
ＰＰＹＲＰ−５Ｎ                 ２２．０
ＰＶＧ−２Ｏ−Ｓ                   ５．０
ＰＶＧ−４Ｏ−Ｓ                 １０．０
ＰＰＶＵ−３−Ｓ                   ９．０
ＣＰＵ−２−Ｆ                     ７．０
ＣＰＵ−３−Ｆ                     ６．０
ＣＰＵ−５−Ｆ                     ６．０
ＰＴＧ−３−Ｓ                     ７．０
ＰＴＵ−３−Ｓ                     ８．０
ＰＴＵ−５−Ｓ                     ８．０
合計                           １００．０
この混合物は、以下の物性を有する：
透明点（Ｔ（Ｎ，Ｉ））／℃： １５５．０
スメクチックからネマチックへの転移点（Ｔ（Ｓ，Ｎ））／℃：＜０
ｎｅ（２０℃、５８９．３ｎｍ）：     １．９５５０
Δｎ（２０℃、５８９．３ｎｍ）：     ０．４１５６
【００７２】
例１６
以下の組成からなる液晶混合物が製造される：
化合物／略号                    濃度／質量−％
ＰＧＩＰ−３−Ｎ                 １３．０
ＰＰＹＲＰ−５Ｎ                 ２０．０
ＰＶＧ−２Ｏ−Ｓ                   ７．０
ＰＶＧ−４Ｏ−Ｓ                 １０．０
ＰＰＶＵ−２−Ｓ                 １０．０
ＰＰＶＵ−３−Ｓ                 １０．０
ＣＰＵ−２−Ｆ                     ６．０
ＣＰＵ−３−Ｆ                     ６．０
ＰＴＧ−３−Ｓ                     ６．０
ＰＴＵ−３−Ｓ                     ６．０
ＰＴＵ−５−Ｓ                     ６．０
合計                           １００．０
この混合物は、以下の物性を有する：
透明点（Ｔ（Ｎ，Ｉ））／℃： １７０．０
ｎｅ（２０℃、５８９．３ｎｍ）：     １．９９２９
Δｎ（２０℃、５８９．３ｎｍ）：     ０．４４９１
【００７３】
例１７
以下の組成からなる液晶混合物が製造される：
化合物／略号                    濃度／質量−％
ＰＶＧ−２０−Ｓ                   ６．０
ＰＶＧ−４０−Ｓ                   ８．０
ＰＶＧ−４−Ｓ                     ８．０
ＰＴＧ−２０−Ｓ                   ８．０
ＰＴＧ−４０−Ｓ                   ８．０
ＰＴＧ−５−Ｓ                     ８．０
ＰＴＵ−３−Ｓ                     ６．０
ＰＧＩＰ−３−Ｎ                 １２．０
ＰＰＶＵ−２−Ｓ                   ４．０
ＰＰＶＵ−３−Ｓ                   ４．０
ＣＰＵ−１−Ｆ                     ８．０
ＣＰＵ−２−Ｆ                   １０．０
ＣＰＵ−３−Ｆ                   １０．０
合計                           １００．０
この混合物は、以下の物性を有する：
透明点（Ｔ（Ｎ，Ｉ））／℃： １３４．０
ｎｅ（２０℃、５８９．３ｎｍ）：     １．９７１０
Δｎ（２０℃、５８９．３ｎｍ）：     ０．４２７４
【００７４】
例１８
以下の組成からなる液晶混合物が製造される：
化合物／略号                    濃度／質量−％
ＰＶＧ−２Ｏ−Ｓ                   ７．０
ＰＶＧ−４Ｏ−Ｓ                 １１．０
ＰＰＶＵ−２−Ｓ                   ９．０
ＰＰＶＵ−３−Ｓ                   ９．０
ＣＰＵ−１−Ｆ                     ８．０
ＣＰＵ−２−Ｆ                     ８．０
ＣＰＵ−３−Ｆ                     ７．０
ＣＰＵ−５−Ｆ                     ７．０
ＰＴＵ−３−Ｓ                     ９．０
ＰＴＵ−５−Ｓ                     ９．０
ＰＧＩＰ−４−Ｓ                   ２．０
ＰＴＧ−２０−Ｓ                   ７．０
ＰＴＧ−４０−Ｓ                   ７．０
合計                           １００．０
この混合物は、以下の物性を有する：
透明点（Ｔ（Ｎ，Ｉ））／℃： １４２．０
ｎｅ（２０℃、５８９．３ｎｍ）：   １．９９３５
Δｎ（２０℃、５８９．３ｎｍ）：   ０．４５００
ε‖（２０℃、１ｋＨｚ）：        ２６．２
Δε（２０℃、１ｋＨｚ）：       ２１．６
ｋ１（２０℃）／ｐＮ：           １９．１
ｋ３／ｋ１：                        １．３６
ＶＦｒｅｅｄｅｒｉｃｋｓｚ＝Ｖｏ（２０℃）／Ｖ：０．９９